(57)【特許請求の範囲】
【請求項１】
少なくとも、液体貯蔵部と、弁機構と、前記液体貯蔵部内に撹拌ボールと、放射線状スリットを備えた塗布体とを備え、前記塗布体の押圧により前記弁機構が開口し、液体が前記塗布体へ供給され、前記放射線状スリットの毛細管力によって前記液体貯蔵部から前記塗布体の塗布先へ液体が輸送される塗布具の、前記液体貯蔵部に収容され、
少なくとも、水と、ｔｅｒｔ−ブチルアクリレート、エチルアクリレート、メタクリル酸の共重合体からなる水溶性樹脂と、下記ａ群から選ばれる平板状顔料と、エマルジョン樹脂と、保湿剤と、防菌剤とを含む水系美爪料であって、かつ表面張力が３３ｄｙｎ／ｃｍ以下であり、
更に結晶セルロースを含み、温度２５℃でのコーンプレート型粘度計による粘度測定において粘度が以下の条件（Ａ）を満足することを特徴とする水系美爪料。
（Ａ）  ずり速度（ｓ-1）              粘度（ｍＰａ・ｓ）
３．８３                    ３０〜１５０
１９．１５                    １０〜５０
３８．３０                    １０〜４０
７６．６０                    １０〜４０
３８３．００                      ５〜２０
ａ群：マイカ、雲母チタン、カルミン被膜雲母チタン、カルミン・紺青被膜雲母チタン、黒酸化鉄被膜雲母チタン、黒酸化鉄・カルミン被膜雲母チタン、黒酸化鉄・紺青被膜雲母チタン、青被膜雲母チタン、ベンガラ被膜雲母、ベンガラ被膜雲母チタン、ベンガラ・カルミン被膜雲母チタン、ベンガラ・黒酸化鉄被膜雲母チタン、ベンガラ・紺青被膜雲母チタン、ベンガラ・黒酸化鉄・紺青被膜雲母チタン、ガラスフレーク又は塊状フレークを母材とした上に金属もしくは金属酸化物をコートした光輝性顔料、ベンガラ被覆シリカ
【請求項２】
下記式（Ｉ）のｎの値が０．５〜０．７の範囲にあることを特徴とする請求項１に記載の水系美爪料。
Ｓ＝μＤn ………（Ｉ）
〔式（Ｉ）中、Ｓは剪断応力（Ｐａ）、μは粘性率（粘度：Ｐａ・ｓ）、Ｄは剪断速度（ｓ-1）、ｎは非ニュートン粘性指数である。〕
【請求項３】
前記水溶性樹脂が０．００８〜２．０質量％、前記平板状顔料が１．０〜２０．０質量％、前記エマルジョン樹脂が固形分で４．５〜１３．５質量％、前記防菌剤の合計が０．０１〜１０．０質量％であることを特徴とする請求項１又は２に記載の水系美爪料。
【請求項４】
前記結晶セルロースが０．５〜１０質量％であることを特徴とする請求項１〜３の何れか一つに記載の水系美爪料。
【請求項５】
前記保湿剤が８〜１５質量％であることを特徴とする請求項１〜４の何れか一つに記載の水系美爪料。
【請求項６】
前記水系美爪料には、更に、ポリジメチルシロキサンを少なくとも含むことを特徴とする請求項１〜５の何れか一つに記載の水系美爪料。
【請求項７】
請求項１〜６の何れか一つに記載の水系美爪料が内蔵される液体貯蔵部と、弁機構と、前記液体貯蔵部内に撹拌ボールと、放射線状スリットを備えた塗布体とを備え、前記塗布体の押圧により前記弁機構が開口し、液体が前記塗布体へ供給され、前記放射線状スリットの毛細管力によって前記液体貯蔵部から前記塗布体の塗布先へと水系美爪料が輸送される塗布具であって、上記塗布体の後端は前記弁機構の先端に当接することを特徴とする美爪料内蔵塗布具。
【請求項８】
毛細管力を備えた塗布体が、管状の内筒を備え、塗布先が円錐状かつ放射線状にスリットを備えたことを特徴とする請求項７に記載の美爪料内蔵塗布具。
【請求項９】
前記液体貯蔵部から、前記塗布体に至る、前記水系美爪料の流路内に連続気泡多孔質体を設けたことを特徴とする請求項７又は８に記載の美爪料内蔵塗布具。
【発明の詳細な説明】
【技術分野】
【０００１】
本発明は、爪の上に美麗な線及び模様を描くための水系美爪料及び美爪料内蔵塗布具に関する。
【背景技術】
【０００２】
従来より美爪料は、その目的や特徴から有機溶剤系と水系に大別されている。有機溶剤系の美爪料は、塗布性及び速乾性に優れるが、爪や皮膚が荒れるという問題等がある。これに対して、水系美爪料は、身体への影響も少なく、近年数多くの水系美爪料が開発されてきている。【０００３】
従来の水系美爪料としては、例えば、１）アニオン性アクリル樹脂中に粉体を混練してなる混練組成物を含有する水系美爪料（例えば、特許文献１参照）、２）ポリオキシエチレン鎖を有するシリル化剤で親水化処理した粉体とアクリル系ポリマーエマルジョンとを配合することを特徴とする水系美爪料（例えば、特許文献２参照）、３）ガラスフレークに少なくとも１種の着色剤を単一層で被覆した光輝性真珠光沢顔料及び水性ポリマーエマルジョンを含有する水系美爪料（例えば、特許文献３参照）、４）薄片状基材の上に屈折率の異なる二種以上の光学的透過性材料を複層被覆したパール顔料及び水性ポリマーエマルジョンを含有する水系美爪料（例えば、特許文献４参照）などが知られている。【０００４】
しかしながら、これらの特許文献１〜４に記載の各水系美爪料は、化粧料の粘性が高く、爪の上に美麗な線及び模様を描けないといった課題がある。また、光を反射させて光輝性を得る真珠光沢顔料やパール顔料等は、通常の有機顔料や無機顔料よりもその粒径は大きく、主に平板状顔料から構成されるものであるため、これらの平板状顔料を含有する水系美爪料の粘性を低くすると、平板状顔料が沈降して再度攪拌してもうまく粒子が均一にならず、ハードケイクを形成するなどの課題がある。
更に、従来の水系美爪料では、粘性を低くすると、爪の上で、美麗な線及び模様を描こうとすると、細い描線の場合、はじきが目立ち、美麗な線及び模様が描けないといった課題がある。【０００５】
また、爪の上で、美麗な線及び模様を描くための塗布具として、美爪料で従来用いられている、繊維を束ねたブラシでは、爪全体に塗布するには適しているが、線等を描く場合には、化粧料が、こぼれたりして不具合があった。更に、繊維束をバインダー等で固めた、いわゆるペン芯等では、平板状顔料が、ペン芯内で、目詰まりの発生があり、美麗な線を描けないといった課題等がある。【０００６】
一方、本願出願人は、アイメイクアップに好適な液体化粧料として、少なくともマイカ又は雲母チタンもしくはその表面処理物を含み基本的に無機物からなるパール顔料を５〜２５重量％と、キサンタンガム等のアニオン性高分子化合物を０．２〜２．０重量％含有し、非ニュートン粘性指数（ｎ）が、０．１６≦ｎ≦０．２８の範囲にあり、所定のずり速度において、特定の粘度範囲とした液体化粧料を出願している（例えば、特許文献５参照）。
この液体化粧料は、本願発明の近接技術を開示するものであるが、アイメイクアップなどの肌に用いるものであるため、爪に塗布するものとはその用途は全く相違するものであり、かつ、粘度も高く、明らかに異なる粘度範囲となるものであり、しかも、粘性の低い水系美爪料にあってはキサンタンガム等を用いても平板状顔料の安定化、再分散性等は良好に発揮することができないという課題がある。【０００７】
他方、有機高分子、油脂、ロウ、鉱物油、無機物質、植物から選ばれる１種以上の粒子が、円形度係数０．９８〜０．４０にあって、形状係数２が０．９８〜０．５０にあり、粒径５０〜２０００μｍにある顆粒を配合することを特徴とする化粧料組成物、並びに、水不溶性の１次粒子に結晶セルロースなどの結合剤を用いて造粒した顆粒が、円形度係数０．９８〜０．４０にあって、形状係数２が０．９８〜０．５０にあり、粒径が５０〜２０００μｍとなる顆粒である、洗浄剤、マッサージ用剤、クレンジング用剤などに用いるのに有効な化粧料組成物が知られている（例えば、特許文献６参照）。
この顆粒配合化粧料組成物には、製造例３（段落００８２）に結晶セルロースの利用が開示されているが、結晶セルロースは結合剤としての例示であり、本願発明とは技術思想（その目的、構成及び作用効果）等が相違するものである。
【先行技術文献】
【特許文献】
【０００８】
【特許文献１】特開平９−７１５２１号公報（特許請求の範囲、実施例等）
【特許文献２】特開平９−１１０６４２号公報（特許請求の範囲、実施例等）
【特許文献３】特開２００４−２４４３２１号公報（特許請求の範囲、実施例等）
【特許文献４】特開２００６−１６０６８３号公報（特許請求の範囲、実施例等）
【特許文献５】特開２０００−２４７８３３号公報（特許請求の範囲、実施例等）
【特許文献６】特開２０００−１５９６２８号公報（特許請求の範囲、製造零等）
【発明の概要】
【発明が解決しようとする課題】
【０００９】
本発明は、上記従来技術の課題等に鑑み、これを解消しようとするものであり、爪の上で、美麗な線及び模様を描くための塗布具において、好適な水系美爪料として経時沈降安定性に優れ、平板状顔料が沈降してもハードケイクを生じ難く、攪拌することで容易に再分散可能であり、使用性に優れ、爪の上で、美麗な線及び模様を簡単に描くことができ、仕上がり性に優れた水系美爪料及び美爪料内蔵塗布具を提供することを目的とする。
【課題を解決するための手段】
【００１０】
本発明者らは、上記従来の課題等に鑑み、これを解消しようとするものであり、少なくとも、液体貯蔵部と、塗布体とを備え、毛細管力によって前記液体貯蔵部から前記塗布体へ液体が輸送される塗布具の、前記液体貯蔵部に収容される水系美爪料において、該水系美爪料として、少なくとも、水と、水溶性樹脂と、平板状顔料と、エマルジョン樹脂と、保湿剤と、防菌剤とを含み、かつ表面張力を特定値以下とし、更に結晶セルロースを含み、温度２５℃での所定のずり速度において粘度を特定の範囲とすることにより、上記目的の水系美爪料及び美爪料内蔵塗布具が得られることを見出し、本発明を完成するに至ったのである。【００１１】
すなわち、本発明は、次の（１）〜（９）に存する。
（１）  少なくとも、液体貯蔵部と、塗布体とを備え、毛細管力によって前記液体貯蔵部から前記塗布体へ液体が輸送される塗布具の、前記液体貯蔵部に収容され、
少なくとも、水と、水溶性樹脂と、平板状顔料と、エマルジョン樹脂と、保湿剤と、防菌剤とを含む水系美爪料であって、かつ表面張力が３３ｄｙｎ／ｃｍ以下であって、
更に結晶セルロースを含み、温度２５℃でのコーンプレート型粘度計による粘度測定において粘度が以下の条件（Ａ）を満足することを特徴とする水系美爪料。
（Ａ）  ずり速度（ｓ−１）              粘度（ｍＰａ・ｓ）
３．８３                    ３０〜１５０
１９．１５                    １０〜５０
３８．３０                    １０〜４０
７６．６０                    １０〜４０
３８３．００                      ５〜２０
（２）  下記式（Ｉ）のｎの値が０．５〜０．７の範囲にあることを特徴とする上記（１）に記載の水系美爪料。
Ｓ＝μＤｎ      ………（Ｉ）
〔式（Ｉ）中、Ｓは剪断応力（Ｐａ）、μは粘性率（粘度：Ｐａ・ｓ）、Ｄは剪断速度（ｓ−１）、ｎは非ニュートン粘性指数である。〕
（３）  前記水溶性樹脂が０．００８〜２．０質量％、前記平板状顔料が１．０〜２０．０質量％、前記エマルジョン樹脂が固形分で４．５〜１３．５質量％、前記防菌剤の合計が０．０１〜１０．０質量％であることを特徴とする上記（１）又は（２）に記載の水系美爪料。
（４）  前記結晶セルロースが０．５〜１０質量％であることを特徴とする上記（１）〜（３）の何れか一つに記載の水系美爪料。
（５）  前記保湿剤が８〜１５質量％であることを特徴とする上記（１）〜（４）の何れか一つに記載の水系美爪料。
（６）  前記水系美爪料には、更に、ポリジメチルシロキサンを少なくとも含むことを特徴とする上記（１）〜（５）の何れか一つに記載の水系美爪料。
（７）  前記（１）〜（６）の何れか一つに記載の水系美爪料が内蔵される液体貯蔵部と、塗布体とを備え、毛細管力によって前記液体貯蔵部から前記塗布体へと水系美爪料が輸送される塗布具であって、上記塗布体は毛細管力を備えた塗布体であることを特徴とする美爪料内蔵塗布具。
（８）  毛細管力を備えた塗布体が、管状の内筒を備え、塗布先が円錐状かつ放射線状にスリットを備えたことを特徴とする上記（７）に記載の美爪料内蔵塗布具。
（９）  前記液体貯蔵部から、前記塗布体に至る、前記水系美爪料の流路内に連続気泡多孔質体を設けたことを特徴とする上記（７）又は（８）に記載の美爪料内蔵塗布具。
【発明の効果】
【００１２】
本発明によれば、経時沈降安定性に優れ、平板状顔料が沈降してもハードケイクを生じ難く、攪拌することで容易に再分散可能であり、使用性に優れ、爪の上で、美麗な線及び模様を簡単に描くことができ、仕上がり性に優れた水系美爪料及び美爪料内蔵塗布具が提供される。
【図面の簡単な説明】
【００１３】
【図１】本発明の美爪料内蔵塗布具の実施形態の一例を示す部分縦断面図と左側面図である。
【図２】（ａ）塗布体の一例を示す側面図、（ｂ）は（ａ）のＩ−Ｉ線断面図である。
【図３】本発明の美爪料内蔵塗布具の実施形態の他例を示す部分縦断面図と左側面図である。
【発明を実施するための形態】
【００１４】
以下に、本発明の実施の形態を詳しく説明する。
本発明の水系美爪料は、少なくとも、液体貯蔵部と、塗布体とを備え、毛細管力によって前記液体貯蔵部から前記塗布体へ液体が輸送される塗布具の、前記液体貯蔵部に収容され、少なくとも、水と、水溶性樹脂と、平板状顔料と、エマルジョン樹脂と、保湿剤と、防菌剤とを含む水系美爪料であって、かつ表面張力が３３ｄｙｎ／ｃｍ以下であって、更に結晶セルロースを含み、温度２５℃でのコーンプレート型粘度計による粘度測定において粘度が以下の条件（Ａ）を満足することを特徴とするものである。
（Ａ）  ずり速度（ｓ−１）            粘度（ｍＰａ・ｓ）
３．８３                    ３０〜１５０
１９．１５                    １０〜５０
３８．３０                    １０〜４０
７６．６０                    １０〜４０
３８３．００                      ５〜２０
更に、本発明の水系美爪料は、下記式（Ｉ）のｎの値が０．５〜０．７の範囲にあることが好ましい。
Ｓ＝μＤｎ      ………（Ｉ）
〔式（Ｉ）中、Ｓは剪断応力（Ｐａ）、μは粘性率（粘度：Ｐａ・ｓ）、Ｄは剪断速度（ｓ−１）、ｎは非ニュートン粘性指数である。〕
【００１５】
本発明に用いる平板状顔料としては、例えば、マイカ、雲母チタン、カルミン被膜雲母チタン、カルミン・紺青被膜雲母チタン、黒酸化鉄被膜雲母チタン、黒酸化鉄・カルミン被膜雲母チタン、黒酸化鉄・紺青被膜雲母チタン、青被膜雲母チタン、ベンガラ被膜雲母、ベンガラ被膜雲母チタン、ベンガラ・カルミン被膜雲母チタン、ベンガラ・黒酸化鉄被膜雲母チタン、ベンガラ・紺青被膜雲母チタン、ベンガラ・黒酸化鉄・紺青被膜雲母チタンなど、また、ガラスフレーク又は塊状フレークを母材とした上に、金属もしくは金属酸化物をコートした光輝性顔料などが挙げられるが、これらの平板上顔料はそれぞれ単独で用いてもよいし、２種以上を組み合わせて用いてもよい。
【００１６】
これらの平板状顔料の含有量は、良好な描線、塗布性能、使用特性を得るために、水系美爪料全量中に、１〜２０質量％とすることが好ましく、更に好ましくは、５〜１５質量％が望ましい。
この平板状顔料の含有量が１質量％未満では、光輝感、塗布色が薄く、美麗でなく、一方、２０質量％を超えて多くなると、粘性が高くなり、美麗な描線が描けなくなり、また、塗布体からの流出が少なくなったり、目詰まりを発生しやすくなる。
【００１７】
本発明に用いる水溶性樹脂は、皮膜形成剤、分散安定剤として機能するものであり、具体的には、アクリル酸、メタクリル酸あるいはそれらのアルキルエステル又は誘導体の中の１種又は２種以上から選択されるものからなる共重合体が挙げられ、更に詳しくは、組成中に酸基があり中和によって水に溶解できるものが良い。
特に好ましいものは、tert−ブチルアクリレート、エチルアクリレート、メタクリル酸の共重合体が望ましい。なお、中和には、２−アミノ−２−メチル−１−プロパノール、２−アミノ−２−メチル−１，３−プロパンジオール、トリエタノールアミン、Ｌ−アルギニン、アンモニア水、水酸化ナトリウム等を用いることができ、特に好ましいものは、２−アミノ−２−メチル−１−プロパノールである。
【００１８】
これらの水溶性樹脂の含有量は、水系美爪料全量中に、０．００８〜２．０質量％とすることが好ましく、更に好ましくは、０．１〜１．５質量％が望ましい。
この水溶性樹脂の含有量が０．００８質量％未満では、沈降安定性や再分散性が悪く、仕上がりも美麗でなくなり、一方、２質量％を超えて多くなると、粘度が高くなり、美麗な描線が描けなくなる。
【００１９】
本発明に用いるエマルジョン樹脂は、皮膜形成剤、分散安定剤として機能するものであり、具体的には、アクリル酸アルキル、メタクリル酸アルキル、アクリル酸又はメタクリル酸の中の２種以上のモノマーからなる共重合体のエマルジョン（アクリル酸アルキル共重合体エマルジョン）や、アクリル酸アルキル、メタクリル酸アルキル、アクリル酸または、メタクリル酸の中の１種以上の成分とスチレンからなる共重合体のエマルジョン（アクリル酸アルキル・スチレン共重合体エマルジョン）などが挙げられる。
【００２０】
これらのエマルジョン樹脂の含有量は、固形分で、水系美爪料全量中に、４．５〜１３．５質量％とすることが好ましく、更に好ましくは、６．５〜１１．５質量％が望ましい。
このエマルジョン樹脂の含有量が固形分で、４．５％未満では、顔料の再分散性が悪くなり、また描線の固着性が悪くなり、一方、１３．５質量％を超えて多くなると、描線の仕上がりが悪くなり、また塗布部が乾燥して塗布不能となる恐れがある。
【００２１】
本発明に用いる防菌剤としては、パラベン類、デヒドロ酢酸ナトリウム、フェノキシエタノールなどが挙げられる。なお、本発明の防菌剤には防腐剤を含むものであり、防腐剤であるパラベン類としては、パラオキシ安息香酸メチル、パラオキシ安息香酸エチル、パラオキシ安息香酸プロピル、パラオキシ安息香酸ブチル、パラオキシ安息香酸イソプロピル等を用いることができる。
【００２２】
これらの防菌剤の合計含有量は、水系美爪料全量中に、０．０１〜１０．０質量％とすることが好ましく、更に好ましくは、０．１〜５．０質量％が望ましい。
この防菌剤の含有量が固形分で、０．０１質量％未満では、微生物の繁殖を抑えることが難しく、一方、１０．０質量％を超えて多くなると、防腐剤の溶解不良、配合制限を越えてしまう、といった問題がある。
【００２３】
本発明に用いる結晶セルロースは、顔料分散剤、増粘剤として機能するものであり、具体的には、セルロースを酸加水分解又はアルカリ酸化分解して得られる実質的に一定の重合度を有するセルロース結晶子集合物であり、従来の増粘多糖類等の水溶液と異なり、セルロース結晶体が水中で分散粒子となる特性を有するものである。
用いることができる結晶セルロースとしては、例えば、一次粒子の微細なセルロース結晶体の表面を水溶性高分子等を用いてコーティング処理したコロイダルグルードからなるものが挙げられ、具体例としては、セオラスＲＣ−５９１、ＲＣ−Ｎ８１、ＲＣ−５９１ＮＦ、ＣＬ−６１１、セオラスクリーム〔以上、旭化成（株）製〕などが挙げられる。
【００２４】
これらの結晶セルロースの含有量は、水系美爪料全量中に、好ましくは、０．５〜１０質量％、更に好ましくは、１．０〜５．０質量％の範囲で使用される。
この結晶セルロースの含有量が０．５質量％未満であると、平板状顔料の沈降を抑えることができず、すぐに分離してしまい、一方、１０質量％を越えると、増粘しすぎて本発明の容器の吐出機構では吐出ができず、好ましくない。
【００２５】
本発明の水系美爪料には、仕上がりの向上の目的で、保湿剤を含有するものである。
用いることができる保湿剤としては、例えば、１，３−ブチレングリコール、１，４−ブチレングリコール、ペンチレングリコール、エチレングリコール、ジエチレングリコール、ポリエチレングリコール、プロピレングリコール、ジプロピレングリコール、グリセリン等の水に可溶なグリコール類が挙げられる。
これらの保湿剤の含有量は、水系美爪料全量中に、１〜２０質量％、好ましくは、８〜１５質量％の範囲で使用される。
この保湿剤（水に可溶なグルコール類）の含有量が１質量％未満であると、理由は定かでないが、下地との馴染みが悪く、剥がれたり仕上がりが美麗ではなくなり、一方、２０質量％を越えると、乾燥までの時間が長くなり、取り扱いに不便さを伴う。
【００２６】
本発明の水系美爪料には、上記成分の他、消泡剤として、ポリジメチルシロキサンを含有することが好ましい。
ポリジメチルシロキサンは、末端がトリメチルシロキシ単位でブロックされメチル化された線状シロキサンポリマーの混合物からなるシリコーン油であり、市販品として、ＫＳ−６６（信越シリコーン社製）などを用いることができる。
これらのポリジメチルシロキサンの含有量は、水系美爪料全量中に、好ましくは、０．０００１〜０．０１質量％、更に好ましくは、０．０００５〜０．００１質量％の範囲で使用される。
このポリジメチルシロキサンの含有量が０．０００１質量％未満であると、ジメチコンを含有せしめる効果が少なく、一方、０．０１質量％を越えると、仕上がりが悪くなる。
【００２７】
本発明の水系美爪料は、上記各成分が含有されると共に、残部は水（精製水、イオン交換水、蒸留水等）で調製され、その表面張力（２５℃）は、爪の上で細い描線等を描いた場合に、はじきが目立たないように、３３ｄｙｎ／ｃｍ以下、好ましくは、２５〜３３ｄｙｎ／ｃｍに調整されたものが望ましい。
この表面張力が３３ｄｙｎ／ｃｍを越えるものであると、爪の上で、はじきが起ることがあり、好ましくない。
本発明において、水系美爪料の表面張力を上記特性値以下に調整する成分としては、例えば、スルホコハク酸ジオクチルナトリウム（市販品ではＮＩＫＫＯＬ  ＯＴＰ−７５）などを用いることができる。
【００２８】
本発明の水系美爪料は、温度２５℃でのコーンプレート型粘度計による粘度測定において粘度が以下の条件（Ａ）を満足することが必要である。
（Ａ）  ずり速度（ｓ−１）            粘度（ｍＰａ・ｓ）
３．８３                    ３０〜１５０
１９．１５                    １０〜５０
３８．３０                    １０〜４０
７６．６０                    １０〜４０
３８３．００                      ５〜２０
上記所定のずり速度において、上記粘度範囲から外れる美爪料は、製品としての使用性が悪く、さらに仕上がりも悪くなるため、好ましくない。
なお、上記条件（Ａ）を満足させるためには、水系美爪料に含有せしめる結晶セルロース、水溶性樹脂、平板状顔料などを上記各含有量の範囲で好適に組み合わせることにより調製することができる。
また、本発明の水系美爪料は、下記式（Ｉ）中のｎの値が０．５〜０．７の範囲にあることが好ましい。
Ｓ＝μＤｎ      ………（Ｉ）
〔式（Ｉ）中、Ｓは剪断応力（Ｐａ）、μは粘性率（粘度：Ｐａ・ｓ）、Ｄは剪断速度（ｓ−１）、ｎは非ニュートン粘性指数である。〕
このｎの値が０．５未満の場合には、塗布具内部から、水系美爪料の流出が起きない可能性があり、好ましくない。また、このｎの値が０．７を超える場合には、塗布具の塗布体からの美爪料のタレ落ち、あるいは、美爪料の塗布後、乾燥前に爪の上で流動が起きる可能性があり、やはり好ましくない。
【００２９】
本発明の水系美爪料には、上記各成分の他、キレート剤として、エチレンジアミン四酢酸、エチレンジアミンヒドロキシエチル三酢酸、及びそれらの一ナトリウム塩、二ナトリウム塩、三ナトリウム塩等を添加しても良く、また、上記ポリジメチルシロキサン以外の消泡剤、酸化チタン、酸化鉄等の無機顔料、有機顔料、界面活性剤、水溶性有機溶剤などを分散系に支障をもたらさず、本発明の効果を損なわない範囲で適宜含有せしめることができる。
【００３０】
本発明の水系美爪料は、上述した各成分を上記各範囲の含有量等で混合分散機、例えば、ビーズミル、ホモミキサー、ディスパー、アトライター、ボールミル、サンドグラインダー等で混合分散することで調製される。
【００３１】
このように構成される本発明の水系美爪料は、少なくとも、液体貯蔵部と、塗布体とを備え、毛細管力によって前記液体貯蔵部から前記塗布体へ液体が輸送される塗布具の前記液体貯蔵部に収容されるものである。
【００３２】
本発明の美爪料内蔵塗布具としては、例えば、図１に示すように、上記構成の水系美爪料が内蔵される液体貯蔵部１１と、毛細管力を有する塗布体２０とを備え、毛細管力によって前記液体貯蔵部１１から前記塗布体２０へと水系美爪料Ｈが輸送される塗布具Ａを用いることができる。
【００３３】
この塗布具Ａを詳述すると、塗布具本体１０の内部が液体貯蔵部１１となるものであり、塗布具本体１０の前方に、弁座１２、弁棒１３、コイルバネからなるスプリング部材１４、バネ受け１５を有する弁機構１６が設けられると共に、上記塗布体２０は塗布具本体１０の前方に取り付けられる先軸部材１７内に摺動可能に保持されるものである。なお、図示符号１８はＳＵＳ製の攪拌ボールであり、３０はキャップ体である。
【００３４】
毛細管力を備えた塗布体２０としては、例えば、図２（ａ）及び（ｂ）に示すように、管状の内筒２１を備え、塗布先２５が円錐状かつ放射線状にスリットを備えたものが望ましい。塗布体２０を詳述すると、塗布体２０の後端部２２は弁棒１３の先端に当接するものであり、管状の内筒２１は断面放射状内部溝の水系美爪料が通過する美爪料通路２３を軸線方向に連続して有するものである。この塗布体２０は、ポリアセタール樹脂等の合成樹脂から構成されるものであり、水系美爪料を塗布体２０内の通路２３に導入する孔２３ａ，２３ｂを後端部２２と塗布体側面部２４とに形成するものである。図示符号２６ａ，２６ｂは、水系美爪料を塗布体２０内の通路２３に導入する先端側面と後端側面である。
この塗布体２０を押圧すると、弁機構１６が開口し、水系美爪料Ｈが塗布体２０の通路２３に導入されて、円錐状かつ放射線状にスリットを備えた塗布先２５に供給されて使用に供されるものとなる。
【００３５】
本発明の美爪料内蔵塗布具の使用態様としては、図１に示す塗布具Ａの塗布体２０を押圧すると、液体貯蔵部１１から本発明の水系美爪料Ｈが塗布体２０へ輸送されるので、爪の上に直接線や模様を描くか、または、予め爪の上に塗布したニトロセルロース、樹脂、酢酸エステル類等からなる、ネイルエナメルの塗膜の上に描き、その後、透明のネイルエナメルを重ねて仕上げることにより完成する。
【００３６】
このように構成される本発明の水系美爪料では、少なくとも、水と、水溶性樹脂と、平板状顔料と、エマルジョン樹脂と、保湿剤と、防菌剤とを含むものであって、かつ表面張力が３３ｄｙｎ／ｃｍ以下で、更に結晶セルロースを含み、温度２５℃での所定のずり速度において、特定の粘度の範囲とすることにより、水中に安定に平板状顔料を分散させ、所定の物性を有するように調整してあるので、平板状顔料の沈降があってもハードケイクを生じ難く、軽く攪拌することで容易に再分散可能であり、使用性に優れ、曲面である爪の上で、美麗な線及び模様を簡単に描くことができ、仕上がり性に優れた水系美爪料が提供されるものとなる。
従来の水系美爪料では、爪の上で、美麗な線及び模様を描こうとすると、細い描線の場合、はじきが目立ったり、逆に比較的広い面を塗布しようとするとタレ落ちが発生して、美麗な線及び模様が描けないといった課題があったが、本発明では、表面張力が３３ｄｙｎ／ｃｍ以下で、更に結晶セルロースを含み、温度２５℃での所定のずり速度において、特定の粘度の範囲とすることにより、剪断減粘性を有するので、爪への塗布時には粘度が下がり、細い描線の場合であっても爪の上ではじきがなく、タレ落ちも無く、容易に美麗な線及び模様を描くことができる塗布性能に極めて優れた水系美爪料とすることができる。
【００３７】
また、本発明の美爪料内蔵塗布具では、上記特性の水系美爪料が内蔵される液体貯蔵部と、塗布体とを備え、毛細管力によって前記液体貯蔵部から前記塗布体へと水系美爪料が輸送されるものであって、上記塗布体は毛細管力を備えた塗布体とすることにより、使用性に優れ、爪の上で、美麗な線及び模様を簡単に描くことができ、仕上がり性に優れた美爪料内蔵塗布具が提供されるものとなる。
更に、毛細管力を備えた塗布体２０を、管状の内筒２１を備え、塗布先２５が円錐状かつ放射線状にスリットを備えた構造とすることにより、更に使用性に優れ、爪の上で、更に美麗な線及び模様を簡単に描くことができ、仕上がり性にきわめて優れた美爪料内蔵塗布具とすることができる。ところで、前記の毛細管力を備えた塗布体２０は、管状の内筒２１を備え、塗布先２５が円錐状かつ放射線状にスリットを備えた構造とする他に、前記水系美爪料の流入する開口部を複数設けた構造とすることもできる。通常は前記塗布先の反対側の端の開口部のみ（本実施形態では導入孔２３ａ，２３ｂ）であるが、更に塗布体側面を切削等により管状の内筒側面の一部を開放して開口部を形成させることも可能である。このような構成とすることにより、前記の平板状顔料等による目詰まり発生時における流路確保が可能である他、水の蒸発等により前記水系美爪料の粘度上昇が発生する等の事故が起きた場合にも、滞りなく前記水系美爪料が流入することができる。
【００３８】
また、図３に示すように、前記液体貯蔵部１１から、前記塗布体２０に至る、前記水系美爪料の流路内に、更に連続気泡多孔質体（例えば、スポンジ素材）１９を設けた美爪料内蔵塗布具Ｂとしてもよいものである。
本実施形態の美爪料内蔵塗布具Ｂでは、連続気泡多孔質体（例えば、スポンジ素材）１９を塗布体２０の後方と弁棒１３の周囲に設けたものである。この構造の美爪料内蔵塗布具Ｂとすることにより、上記特性の水系美爪料を円滑に効率よく塗布体まで供給することができるものとなる。そして、例えば、図１における弁機構１６の必要以上の開放が原因で、前記水系美爪料の過剰量が流出した場合、前記連続気泡多孔質体１９によって、その過剰量を一時的に保持することが可能となり、前記塗布体２０からのボタ落ちを防止できるものである。
【実施例】
【００３９】
次に、実施例及び比較例により本発明を更に詳細に説明するが、本発明は下記実施例等に限定されるものではない。【００４０】
〔実施例１〜１３及び比較例１〜７〕
下記表１及び表２に示す配合処方で、ホモミキサーあるいはディスパーで混合分散して、各水系美爪料（配合単位：質量％、全量１００質量％）を調製した。
得られた各水系美爪料について、下記評価方法等により、所定のずり速度における粘度測定、ｎ値（非ニュートン粘性指数）の算出法、表面張力の測定、並びに、使用性、沈降安定性、再分散性、仕上がり性について評価した。【００４１】
〔粘度の測定方法〕
得られた各水系美爪料について、温度２５℃で、コーンプレート型粘度計（ＴＶ−３０型粘度計のうち、ＥＬＤ型粘度計またはＥＭＤ型粘度計、それぞれ標準コーンプレート、トキメック社製）を用いて所定のずり速度における粘度を測定した（比較例５のみ、ＥＨＤ型粘度計（同前）による測定）。
〔ｎ値（非ニュートン粘性指数）の算出法〕
まず、ニュートニアンの液体に適用される下記式（ＩＩ）から、それぞれの剪断速度（上記ずり速度）における剪断応力Ｓを求めた。
Ｓ＝μＤ      ………（ＩＩ）
〔式（ＩＩ）中の代数は式（Ｉ）と同じである。〕
これに上記式（Ｉ）から、それぞれの実施例及び比較例において、剪断応力Ｓと、剪断速度Ｄとの対応の一覧を用いて、べき乗回帰計算を行い、非ニュートン粘性指数ｎ値を算出した。
（表面張力の測定方法）
得られた各水系美爪料について、温度２５℃で、全自動表面張力計（ＣＢＶＰ−Ｚ、協和界面張力社製）を用いて表面張力を測定した。【００４２】
（使用性の評価方法）
得られた各水系美爪料を図３に示す塗布具に充填し、爪の上に線を描き、描き具合、描線濃度を下記評価基準で評価した。
評価基準：
○：描きやすく、充分な濃度がある。
△：多少のかすれ、滲みがあるが、実用域と判断される。
×：かすれ、滲みがあり、不満と感じる。【００４３】
（沈降安定性の評価方法）
各水系美爪料をねじ口試験管に取り、密栓して２５℃で１ケ月静置し、液の分離の有無を肉眼で観察し、液容量に対する色材層容量の割合（％）を（色材層高さ／充填液高さ）×１００で求め、下記評価基準で評価した。
評価基準：
○：４０％以上。
△：２０％以上、４０％未満。
×：２０％未満。【００４４】
（再分散性の評価方法）
各水系美爪料を図３に示す塗布具に充填し、５０℃で１ケ月静置させる。これを手で振り、撹拌ボールの動きを観察し、下記評価基準で評価した。
評価基準：
○：１〜３回の振りで撹拌ボールが動く。
△：４〜９回の振りで撹拌ボールが動く。
×：撹拌ボールが動くまで１０回以上振らなければいけない。【００４５】
（仕上がり性の評価方法）
各水系美爪料を図３に示す塗布具に充填し、爪の上に線を描き、仕上がり性を下記評価基準で評価した。
評価基準：
○：美麗ではじきのない描線が描けている。
△：やや劣るが思い通りに描線が描ける。
×：描線がきたない、平滑でない、はじきが目立つ、など。【００４６】
【表１】
0005574971.tif 000002
【００４７】
【表２】
0005574971.tif 000003
【００４８】
上記表１及び２中の＊１〜＊４は、以下のとおりである。
＊１：セオラスＲＣ−Ｎ８１、旭化成ケミカルズ社製
＊２：ヨドゾールＧＨ８００Ｆ、日本エヌエスシー社製、固形分４５質量％
＊３：Ｌｕｖｉｍｅｒ  １００Ｐ、ＢＡＳＦ社製
＊４：ＫＳ−６６、信越シリコーン社製【００４９】
上記表１及び２の結果から明らかなように、本発明の実施例１〜１３は、本発明の範囲外となる比較例１〜７に較べ、使用性、沈降安定性、再分散性及び仕上がり性に優れた水系美爪料であることが判明した。
比較例を個別的に見ると、比較例１は、水溶性樹脂を含有しない場合であり、比較例２及び５〜６、並びに、増粘剤としてキサンタンガムを用いた比較例７は、温度２５℃でのＥＬＤ型粘度計またはＥＭＤ型粘度による粘度測定において所定のずり速度における粘度範囲が本発明の範囲から外れる場合であり、比較例３は表面張力が本発明の外れる場合であり、更に、比較例４は、保湿剤を含有しない場合であり、これらの場合は、目的の本発明の効果を達成できないことが判った。
【産業上の利用可能性】
【００５０】
爪の上で、美麗な線及び模様を簡単に描くことができ、仕上がり性、使用性に優れているので、水系美爪料及びこの美爪料を内蔵した塗布具に好適に用いることができる。
【符号の説明】
【００５１】
Ａ  美爪料内蔵塗布具
Ｈ  水系美爪料
１０  塗布具本体
１１  液体貯蔵部
１６  弁機構
１７  先軸部材
１８  攪拌ボール
２０  塗布体
２５  塗布先（塗布部）
３０  キャップ体
【図１】
0005574971.tif 000004
【図２】
0005574971.tif 000005
【図３】
0005574971.tif 000006